(57)【特許請求の範囲】
【請求項１】
トナーの調製方法であって、
水性着色剤分散液と樹脂を含むラテックスエマルジョンとを混合するステップ、得られた混合物をラテックス樹脂のガラス転移温度（Ｔｇ）より低い温度で加熱してトナーサイズの凝集体を形成するステップ、得られた凝集体をラテックス樹脂のＴｇより高い温度で加熱して凝集体を溶融又は凝結させるステップ、前記トナーを７より高いｐＨで水に分散するステップ、得られた混合物を、金属ハロゲン化物又は塩、次いでアルカリ塩基とサリチル酸、カテコール、又はサリチル酸とカテコールの混合物のいずれかとの混合物に２５〜８０℃の温度で接触させるステップを含む、トナーの調製方法。
【請求項２】
トナー生成物を分離、洗浄、および乾燥するステップを含む、請求項１に記載のトナーの調整方法。
【請求項３】
トナーの調製方法であって、着色剤分散液と樹脂を含むラテックスエマルジョンとを混合し、前記混合物をラテックス樹脂のガラス転移温度（Ｔｇ）より低いか又はＴｇに等しい温度で加熱するステップ、前記混合物をラテックス樹脂のＴｇより高いか又はＴｇに等しい温度で加熱するステップ、前記トナー混合物を分離し、７に等しいか又は７より高いｐＨで水中に再分散するステップ、及び得られた混合物を金属塩と接触させ、次いで塩基とサリチル酸、カテコール、又はサリチル酸とカテコールの混合物のいずれかとの混合物に接触させるステップを含む、トナーの調製方法。
【発明の詳細な説明】
【０００１】
【発明の属する技術分野】
本発明は、一般的にはトナーの調製方法、より特定的には、ラテックスと顔料などの着色剤と添加剤粒子とを凝集及び溶融させてトナー粒子を得る化学プロセスに関し、このプロセスにおいて、トナー粒子の表面はそこに生成された特定の帯電強化物質又は帯電荷強化剤により化学的に改質される。これらの帯電強化物質はトナー粒子の表面に化学的に結合すると考えられる。実施態様において、本発明は、適当な帯電特性をもたらすようにトナー表面が化学的に改質されたトナーを得るための化学プロセスに関し、また実施態様において、体積平均直径が約１〜約２０ミクロン、好ましくは約２〜約１０ミクロンであり、慣用的にＧＳＤにより特徴づけられる狭い粒径分布、例えばコールターカウンター（Coulter Counter ）で測定して１．３５未満、好ましくは約１．２５未満、より特定的には約１．１２〜約１．２５の粒径分布を有するトナー組成物を提供する。得られたトナーは、デジタルカラープロセスを含めた公知の静電写真画像形成プロセス及びプリントプロセス用に選択することができる。
【０００２】
【従来の技術及び発明が解決しようとする課題】
トナー中の顔料の添加量が多いと、帯電挙動が温度や湿度などの環境条件の変化に対して敏感になる可能性がある。本発明の方法により調製されたトナーではこれらの不利な点が最小限になるか又は回避される。
【０００３】
【課題を解決するための手段】
本発明の１つの態様において、例えば体積平均直径が約１〜約２０ミクロンの粒径であり、１．３５未満の狭いＧＳＤを有し、且つトナーが制御された帯電特性を示す黒色及び着色トナー組成物の簡単且つ経済的な調製方法が提供される。
【０００４】
本発明の別の態様において、黒色及び着色トナー組成物の簡単な調製方法が提供され、この方法は、先ず、ラテックスと着色剤例えば顔料粒子とを凝集、凝結（coalescing）させてトナー粒子を得るステップ、次に必要により洗浄するステップ、次いで、トナー粒子をそこに生成された帯電強化物質で改質して、得られたトナーの帯電特性を効果的に制御するステップとを含む。
【０００５】
本発明の他の態様において、体積平均粒径が約１〜約１５ミクロン、好ましくは約２〜約７ミクロンであり、コールターカウンターで測定して約１．３５、好ましくは約１．２５未満という狭いＧＳＤを有し、且つトナーが適切な画像の現像に要求される帯電特性を示すトナー組成物を調製する方法が提供される。
【０００６】
本発明の他の態様により、ラテックスと着色剤粒子特に顔料粒子とを適当なイオン性界面活性剤及び非イオン界面活性剤の存在下に凝集及び凝結させること（凝集／凝結プロセス）により望ましい帯電特性を有するトナー組成物が得られるトナー調製方法が提供され、この方法において、トナー表面は、金属イオンとＯ−ヒドロキシ安息香酸（サリチル酸）及び／又はＯ−ジヒドロキシベンゼン（カテコール）との反応により化学的に改質される。
【０００７】
【発明の実施の形態】
本発明の実施態様において、バインダー樹脂などのバインダーと着色粒子特に顔料粒子とからなるトナー組成物が提供され、このトナー組成物において、トナー粒子表面は、金属塩とトナー粒子表面との反応、その後のサリチル酸イオン、カテコールイオン又はそれらの混合物との反応によりえられた帯電制御剤と化学結合している。実施態様において、本発明の方法は、適当な界面活性剤の存在下にラテックスと着色剤粒子とをほぼラテックス樹脂のＴｇより低い温度で凝集させてトナーサイズの凝集体を形成するステップ、次いでこの凝集体の成分をほぼラテックス樹脂のＴｇより高い温度で融合させて機械的に強いトナー粒子を形成するステップからなり、この方法において、凝集体のサイズ、従ってトナーのサイズは、主として、凝集を実施する温度によって制御される。場合により、凝結時に、温度上昇に伴う凝集体のサイズ増大を阻止する安定化剤を加えてから、温度をラテックス樹脂のＴｇより高くすることが好ましい。凝結後、トナーを洗浄し、次いで、例えば約８〜約１２といった適当なｐＨで、例えば約２０〜約７０℃、好ましくは約４０〜約６０℃の温度で、例えば約１５分〜約数時間（例えば約１０時間）の有効時間、水中の金属塩及びサリチル酸イオン及び／又はカテコールイオンで処理するか又はこの物質と反応させた後、トナーを濾過し、水で洗浄し、次いでオーブン、凍結乾燥機、噴霧乾燥機又は流動床で乾燥させるのが好ましい。
【０００８】
実施態様において、本発明はトナーの凝集／凝結プロセスに関し、このプロセスは、
（ｉ）塩化ベンザルコニウムなどのカチオン界面活性剤を含む水性着色剤例えば顔料分散液とドデシルベンゼンスルホン酸ナトリウムなどのアニオン界面活性剤を含むラテックスエマルジョンとをホモジナイザを用いてブレンドすることにより、主として逆の電荷を有する界面活性剤の中和によって引き起こされる不安定化の結果として、ラテックスと顔料粒子などの着色剤粒子とのフロキュレーションを生じさせるステップ、
（ii）凝結混合物を約３０〜約６０℃の温度で加熱することにより、ラテックス粒子と顔料粒子などの着色剤粒子と界面活性剤とからなる凝集体であって、例えば体積平均直径が約２〜約１０ミクロンのサイズであり、ＧＳＤが約１．３５未満、より特定的には約１．１４〜約１．２５のトナーサイズの凝集体の形成を誘発させるステップ、
（iii ）この凝集体の成分を、追加のアニオン界面活性剤の存在下に約６５〜約１００℃の温度で例えば約３０分〜約１０時間加熱凝結させて機械的に安定な一体化トナー粒子を形成するステップ、及び
（iv）得られたトナーを水又は水性塩基溶液で洗浄し、次いで、トナーを水性媒体中で硫酸亜鉛などの金属塩及びサリチル酸、カテコール又はそれらの混合物と約８〜約１２のｐＨで約２５〜約８０℃の温度で反応させ、濾過などの公知方法でトナーを分離し、界面活性剤の除去を主目的として洗浄し、乾燥するステップと、
を含む。
【０００９】
凝結後のトナー粒子の化学的処理（iv）により、トナー表面に金属塩由来の金属イオンが化学的に付加すると考えられる。表面に束縛された金属イオンが今度は添加されたサリチル酸イオン又はカテコールイオンと反応して、トナー粒子上に表面に束縛された帯電制御官能基が生成する。
【００１０】
本発明の実施態様は以下のトナー調製方法を包含する。
（Ａ）以下のステップを含むトナーの調製方法であって、
水性着色剤分散液と、樹脂を含むラテックスエマルジョンとを混合するステップ、
得られた混合物をラテックス樹脂のほぼガラス転移温度（Ｔｇ）より低い温度で加熱してトナーサイズの凝集体を形成するステップ、
得られた凝集体をほぼラテックス樹脂のＴｇより高い温度で加熱して凝集体の成分を溶融又は凝結させるステップ、
得られたトナーを濾過し、ほぼ７より高いｐＨで水中に再分散するステップ、得られた混合物を金属ハロゲン化物又は塩、次いでアルカリ塩基とサリチル酸、カテコール又はそれらの混合物との混合物と約２５〜約８０℃の温度で接触させるステップ、及び、
トナー生成物を場合により濾過、洗浄、乾燥するステップと、
を含む、トナーの調製方法。
【００１１】
（Ｂ）上記（Ａ）の方法において、水性着色剤分散液と樹脂を含むラテックスエマルジョンとを約２０〜約３０℃で約８〜約１１のｐＨで混合するステップ、及びトナーを分離するステップ、次いで、濾過して可溶性界面活性剤を除去し、洗浄、乾燥するステップを含む、トナーの調製方法。
【００１２】
（Ｃ）樹脂及び着色剤からなるトナーを調製する方法であって、
（ｉ）着色剤とイオン性界面活性剤とからなる水性着色剤分散液を調製するか又は得るステップ、
（ii）この着色剤分散液と、樹脂粒子、非イオン界面活性剤、及び着色剤分散液中のイオン性界面活性剤とは逆の帯電極性を有するイオン性界面活性剤からなるラテックスエマルジョンとを混合するステップ、
（iii ）得られた混合物をラテックス樹脂粒子のほぼガラス転移温度（T ｇ）より低い温度で加熱してトナーサイズの凝集体を形成するステップ、
（iv）上記（iii ）で得られた凝集体の懸濁液を凝集体安定化剤の存在下にほぼラテックス樹脂粒子のT ｇより高い温度で加熱するステップ、
（ｖ）トナー生成物を濾過し、次いで場合により洗浄した後、トナーをほぼ７より高いか又はほぼ７に等しいｐＨで水に再分散させるステップ、
（vi）得られた混合物に、約２５〜約８０℃の範囲の温度で、金属ハロゲン化物又は塩、次いでアルカリ塩基とサリチル酸及びカテコールとの混合物を加えるステップ、及び
（vii ）適切な場合には、コーティングを施した後、トナー生成物を分離し、場合により洗浄、乾燥するステップ
を含む、トナーの調製方法。
【００１３】
（Ｄ）上記（Ｃ）の方法において、
イオン性界面活性剤を含む顔料分散液である着色剤分散液と、非イオン界面活性剤及び顔料分散液中のイオン性界面活性剤とは逆の帯電極性を有するイオン性界面活性剤を含むラテックスエマルジョンとを高速せん断装置を用いて混合するステップ、
得られた混合物を約３０〜約６０℃の温度で加熱して体積平均直径が約２〜約１０ミクロンの粒径を有する凝集体を生成させるステップ、
凝集体の懸濁液を凝集体安定化剤の存在下に約６５〜約１００℃の温度で加熱して凝集体のサイズ増大を阻止又は最小限にするステップ、
トナーを濾過し、ほぼ７より高いか又はほぼ７に等しいｐＨで水に再分散し、金属ハロゲン化物又は塩、次いでアルカリ塩基とサリチル酸、カテコール又はそれらの混合物の水性混合物を約２５〜約８０℃の範囲の温度で加えるステップ、及び
トナー生成物を濾過して分離し、洗浄、乾燥するステップ
を含む、トナーの調製方法。
【００１４】
（Ｅ）上記（Ｃ）の方法において、生成物のトナーのサイズが、体積平均直径約２〜約１０ミクロンであり、トナーが約１．１２〜約１．３５の粒径分布を有する、トナーの調製方法。
【００１５】
（Ｆ）上記（Ｃ）の方法において、着色剤分散液中の界面活性剤がカチオン界面活性剤であり、ラテックスエマルジョン中に存在するイオン性界面活性剤がアニオン界面活性であるか、又は着色剤分散液中の界面活性剤がアニオン界面活性剤であり、ラテックスエマルジョン中に存在するイオン性界面活性剤がカチオン界面活性剤である、トナーの調製方法。
【００１６】
（Ｇ）上記（Ｃ）の方法において、着色剤分散液中のイオン性界面活性剤がカチオン面活性剤であり、ラテックスエマルジョン中に存在するイオン性界面活性剤がアニオン界面活性剤である、トナーの調製方法。
【００１７】
（Ｈ）上記（Ｃ）の方法において、凝集ステップ（iii ）におけるラテックス、着色剤及び界面活性剤の加熱をラテックス樹脂のＴｇより約１５〜約１℃低い温度で約０．５〜約５時間行い、凝結ステップ（iv）における凝集体懸濁液の加熱をラテックス樹脂のＴｇより約２０〜約５０℃高い温度で約１〜約５時間行い、金属塩とサリチル酸及び／又はカテコールの添加を約４０〜約６０℃の温度で約０．５〜約３時間行う、トナーの調製方法。
【００１８】
（Ｉ）上記（Ｃ）の方法において、金属ハロゲン化物又は塩が、酢酸亜鉛、ハロゲン化亜鉛、水酸化亜鉛、硝酸亜鉛、硫酸亜鉛、トルエンスルホン酸亜鉛、トリフルオロ酢酸亜鉛、酢酸カドミウム、ハロゲン化カドミウム、炭酸カドミウム、及び硫酸カドミウムからなる群から選択される、トナー調製方法。
【００１９】
（Ｊ）上記（Ｃ）の方法において、ラテックス樹脂が、スチレン、置換スチレン、１，３−ジエン、置換１，３−ジエン、アクリレート、メタクリレート、アクリロニトリル、アクリル酸及びメタクリル酸からなる群から選択されるビニルモノマーの乳化重合により調製される、トナーの調製方法。
【００２０】
（Ｋ）上記（Ｃ）の方法において、ラテックス樹脂が、ポリ（スチレン−ブタジエン）、ポリ（メチルスチレン−ブタジエン）、ポリ（メチルメタクリレート−ブタジエン）、ポリ（エチルメタクリレート−ブタジエン）、ポリ（プロピルメタクリレート−ブタジエン）、ポリ（ブチルメタクリレート−ブタジエン）、ポリ（メチルアクリレート−ブタジエン）、ポリ（エチルアクリレート−ブタジエン）、ポリ（プロピルアクリレート−ブタジエン）、ポリ（ブチルアクリレート−ブタジエン）、ポリ（スチレン−イソプレン）、ポリ（メチルスチレン−イソプレン）、ポリ（メチルメタクリレート−イソプレン）、ポリ（エチルメタクリレート−イソプレン）、ポリ（プロピルメタクリレート−イソプレン）、ポリ（ブチルメタクリレート−イソプレン）、ポリ（メチルアクリレート−イソプレン）、ポリ（エチルアクリレート−イソプレン）、ポリ（プロピルアクリレート−イソプレン）、ポリ（ブチルアクリレート−イソプレン）、ポリ（スチレン−プロピルアクリレート）、ポリ（スチレン−ブチルアクリレート）、ポリ（スチレン−ブタジエン−アクリル酸）、ポリ（スチレン−ブタジエン−メタクリル酸）、ポリ（スチレン−ブタジエン−アクリロニトリル−アクリル酸）、ポリ（スチレン−ブチルアクリレート−アクリル酸）、ポリ（スチレン−ブチルアクリレート−メタクリル酸）、ポリ（スチレン−ブチルアクリレート−アクリロニトリル）、及びポリ（スチレン−ブチルアクリレート−アクリロニトリル−アクリル酸）からなる群から選択され、この樹脂が、トナーの８０〜約９８重量％の範囲の量で任意に存在する、トナーの調製方法。
【００２１】
（Ｌ）上記（Ｃ）の方法において、樹脂が、ポリ（スチレン−ブタジエン−アクリル酸）、ポリ（スチレン−ブタジエン−メタクリル酸）、ポリ（スチレン−ブチルメタクリレート−アクリル酸）、ポリ（スチレン−ブチルアクリレート−アクリル酸）、ポリ（スチレン−ブチルアクリレート−アクリロニトリル）、ポリ（スチレン−ブチルアクリレート−アクリロニトリル−アクリル酸）、及びポリ（スチレン−ブタジエン−アクリロニトリル−アクリル酸）からなる群から選択される、トナーの調製方法。
【００２２】
（Ｍ）上記（Ｃ）の方法において、ラテックス樹脂のサイズが、体積平均直径約０．０５〜約１ミクロンであり、着色剤粒子のサイズが、体積平均直径約０．０１〜約１ミクロンである、トナーの調製方法。
【００２３】
（Ｎ）上記（Ｃ）の方法において、ラテックス樹脂が、スチレン、置換スチレン、１，３−ジエン、置換１，３−ジエン、アクリレート、メタクリレート、アクリロニトリル、アクリル酸、及びメタクリル酸からなる群から選択されるビニルモノマーの乳化重合により調製される、トナーの調製方法。
【００２４】
（Ｏ）上記（Ｃ）の方法において、ラテックスエマルジョン中に存在する非イオン界面活性剤が、ポリビニルアルコール、メタロース、メチルセルロース、エチルセルロース、プロピルセルロース、ヒドロキシエチルセルロース、カルボキシメチルセルロース、ポリオキシエチレンセチルエーテル、ポリオキシエチレンラウリルエーテル、ポリオキシエチレンオクチルエーテル、ポリオキシエチレンオクチルフェニルエーテル、ポリオキシエチレンオレイルエーテル、ポリオキシエチレンソルビタンモノラウレート、ポリオキシエチレンステアリルエーテル、ポリオキシエチレンノニルフェニルエーテル、及びジアルキルフェノキシポリ（エチレンオキシ）エタノールからなる群から選択され、アニオン界面活性剤が、ドデシル硫酸ナトリウム、ドデシルベンゼン硫酸ナトリウム、及びドデシルナフタレン硫酸ナトリウムからなる群から選択され、カチオン界面活性剤が場合により第４級アンモニウム塩である、トナーの調製方法。
【００２５】
（Ｐ）上記（Ｃ）の方法において、アニオン界面活性剤が、ドデシル硫酸ナトリウム、ドデシルベンゼン硫酸ナトリウム、及びドデシルナフタレン硫酸ナトリウムからなる群から選択され、カチオン界面活性剤が４級アンモニウム塩である、トナーの調製方法。
【００２６】
（Ｑ）上記（Ｃ）の方法において、非イオン界面活性剤、アニオン界面活性剤及びカチオン界面活性剤がそれぞれ反応混合物全体の約０．０１〜約５重量％の有効量で存在する、トナーの調製方法。
【００２７】
（Ｒ）上記（Ｃ）の方法において、着色剤が、カーボンブラック、マグネタイト、シアン、イエロー、マゼンタなどの顔料、又はそれらの混合物である、トナーの調製方法。
【００２８】
（Ｓ）上記（Ｃ）の方法において、サリチル酸、カテコール、金属ハロゲン化物又は塩がそれぞれ固体トナーの０．０１〜５重量％の量で用いられる、トナーの調製方法。
【００２９】
（Ｔ）上記（Ｃ）の方法において、形成されたトナーの表面に、金属塩、脂肪酸の金属塩、シリカ、金属酸化物、又はそれらの混合物がそれぞれ約０．１〜約１０重量％の量で加えられる、トナーの調製方法。
【００３０】
（Ｕ）上記（Ｃ）の方法において、サリチル酸及び／又はカテコール並びに金属ハロゲン化物又は塩がそれぞれトナーの０．０１〜５重量％の有効量で選択される、トナーの調製方法。
【００３１】
（Ｖ）上記（Ｃ）の方法において、サリチル酸及び／又はカテコール並びに金属ハロゲン化物又は塩がそれぞれトナーの０．０１〜５重量％の有効量で選択され、トナー表面がサリチル酸又はカテコールと金属塩との反応によりえられる帯電強化物質を含む、トナーの調製方法。
【００３２】
（Ｗ）以下のステップを含むトナーの調製方法：
着色剤分散液と樹脂を含むラテックスエマルジョンとを混合し、この混合物をほぼラテックス樹脂のガラス転移温度（Ｔｇ）より低いか又はこの温度に等しい温度で加熱するステップ、
この混合物をほぼラテックス樹脂のＴｇより高いか又はこのＴｇに等しい温度で加熱するステップ、
トナー混合物を分離し、この混合物をほぼ７に等しいか又はほぼ７より高いｐＨ、好ましくは７より高いｐＨで水中に再分散するステップ、及び
得られた混合物を金属塩、次いでアルカリ塩基とサリチル酸、カテコール又はそれらの混合物との混合物に接触させるステップ
を含む、トナーの調製方法。
【００３３】
上記反応用に選択することができるサリチル酸類の例としては、２−ヒドロキシ安息香酸などの適当な安息香酸類、メチルサリチル酸などのアルキルサリチル酸類、ブロモサリチル酸、クロロサリチル酸、ヨードサリチル酸などのハロゲン化サリチル酸類、２−ヒドロキシ−イソ−フタル酸、３，５−ジメチルサリチル酸、３，５−ジエチルサリチル酸、３，５−ジプロピルサリチル酸、３，５−ジブロモサリチル酸、３，５−クロロサリチル酸、３，５−ヨードサリチル酸、３，５−ジ−ｔ−ブチルサリチル酸などが挙げられる。カテコール類の例には、ジヒドロキシベンゼン、メチルカテコール類、エチルカテコール類、プロピルカテコール類、４−ｔ−ブチルカテコールなど、及び一般に置換ベンゼン類，アルキルカテコール類などが含まれる。金属塩の例としては、塩化亜鉛、臭化亜鉛、ヨウ化亜鉛、硝酸亜鉛、硫酸亜鉛、臭化カドミウム、塩化カドミウム、ヨウ化カドミウム、硫酸カドミウム、他の金属塩などがある。一般に上記反応には等モル量の金属塩とサリチル酸又はカテコールとが用いられ、金属イオンとサリチル酸又はカテコールとを合わせた有効量は、例えばトナーの約０．０１〜約５重量％の範囲、好ましくはトナーの約０．０５〜約１重量％の範囲である。
【００３４】
本発明の方法用に選択されるラテックス樹脂又はポリマーの例には、公知のポリマー、例えば、ポリ（スチレン−ブタジエン）、ポリ（メチルスチレン−ブタジエン）、ポリ（メチルメタクリレート−ブタジエン）、ポリ（エチルメタクリレート−ブタジエン）、ポリ（プロピルメタクリレート−ブタジエン）、ポリ（ブチルメタクリレート−ブタジエン）、ポリ（メチルアクリレート−ブタジエン）、ポリ（エチルアクリレート−ブタジエン）、ポリ（プロピルアクリレート−ブタジエン）、ポリ（ブチルアクリレート−ブタジエン）、ポリ（スチレン−イソプレン）、ポリ（メチルスチレン−イソプレン）、ポリ（メチルメタクリレート−イソプレン）、ポリ（エチルメタクリレート−イソプレン）、ポリ（プロピルメタクリレート−イソプレン）、ポリ（ブチルメタクリレート−イソプレン）、ポリ（メチルアクリレート−イソプレン）、ポリ（エチルアクリレート−イソプレン）、ポリ（プロピルアクリレート−イソプレン）、ポリ（ブチルアクリレート−イソプレン）、ポリ（スチレン−プロピルアクリレート）、ポリ（スチレン−ブチルアクリレート）、ポリ（スチレン−ブタジエン−アクリル酸）、ポリ（スチレン−ブタジエン−メタクリル酸）、ポリ（スチレン−ブチルアクリレート−アクリル酸）、ポリ（スチレン−ブチルアクリレート−メタクリル酸）、ポリ（スチレン−ブチルアクリレート−アクリロニトリル）、ポリ（スチレン−ブチルアクリレート−アクリロニトリル−アクリル酸）などが含まれる。実施態様において選択される樹脂は、例えばトナーの約８５〜約９８重量％などの種々の有効量で存在し、ラテックスの粒度は、例えば、ブルックヘブン（Brookhaven）ナノサイズ粒子分析装置で測定して体積平均直径が約０．０５〜約１ミクロンであってよい。ラテックス樹脂の他のサイズ及び有効量は実施態様において選択し得る。樹脂、着色剤及び任意のトナー添加剤などのトナーの全成分の合計は約１００％即ち１００部である。
【００３５】
トナー中に、例えばトナーの約１〜約１５重量％、好ましくは約３〜約１０重量％の有効量で存在する選択され得る種々の公知の着色剤、例えば、染料、顔料、染料混合物、顔料混合物、顔料と染料の混合物、他の適当な公知の着色剤、特に顔料には、ＲＥＧＡＬ  ３３０（登録商標）などのカーボンブラック、モベイ（Mobay ）マグネタイト  ＭＯ８０２９（商標）、ＭＯ８０６０（商標）などのマグネタイト類、コロンビアン（Columbian ）マグネタイト類、ＭＡＰＩＣＯ
ＢＬＡＣＫＳ（商標）や表面処理されたマグネタイト類、ファイザー（Pfizer）マグネタイト類  ＣＢ４７９９（商標）、ＣＢ５３００（商標）、ＣＢ５６００（商標）、ＭＣＸ６３６９（商標）が含まれる。
【００３６】
一般に、選択することができる着色顔料は、シアン、マゼンタ及びイエローなどの顔料並びにそれらの混合物である。
着色剤には、顔料、染料、それらの混合物、顔料混合物、染料混合物などが含まれる。
【００３７】
実施態様において、反応混合物の例えば約０．０１〜約２０重量％、より特定的には約０．１〜約１５重量％の量の界面活性剤には、例えば、ローヌプーラン（Rhone-Poulenac）社から、ＩＧＥＰＡＬ  ＣＡ−２１０（商標）、ＩＧＥＰＡＬ  ＣＡ−５２０（商標）、ＩＧＥＰＡＬ  ＣＡ−７２０（商標）、ＩＧＥＰＡＬ  ＣＯ−８９０（商標）、ＩＧＥＰＡＬ  ＣＯ−７２０（商標）、ＩＧＥＰＡＬ  ＣＯ−２９０（商標）、ＩＧＥＰＡＬ  ＣＡ−２１０（商標）、ＡＮＴＡＲＯＸ  ８９０（商標）及びＡＮＴＡＲＯＸ  ８９７（商標）として市販されているジアルキルフェノキシポリ（エチレンオキシ）エタノールなどの非イオン界面活性剤が含まれる。実施態様における非イオン界面活性剤の有効濃度は、例えば、反応混合物の約０．０１〜約１０重量％、好ましくは約０．１〜約５重量％である。
【００３８】
イオン性界面活性剤の例としては、アニオン界面活性剤及びカチオン界面活性剤があり、アニオン界面活性剤の例は、例えば、アルドリッチ（Aldrich ）社から入手し得る、ドデシル硫酸ナトリウム（ＳＤＳ）、ドデシルベンゼンスルホン酸ナトリウム、ドデシルナフタレン硫酸ナトリウム、ベンゼンアルキル硫酸ジアルキル、ベンゼンアルキルスルホン酸ジアルキル、アビエチン酸、花王株式会社から市販されている、ＮＥＯＧＥＮ  Ｒ（商標）、ＮＥＯＧＥＮ  ＳＣ（商標）などである。一般に用いられるアニオン界面活性剤の有効濃度は、例えば、反応混合物の約０．０１〜約１０重量％、好ましくは約０．１〜約５重量％である。
【００３９】
本発明のトナー及びトナー調製方法に用いるために選択されるカチオン界面活性剤の例には、例えば、ジアルキルベンゼンアルキルアンモニウムクロリド、ラウリルトリメチルアンモニウムクロリド、アルキルベンジルメチルアンモニウムクロリド、アルキルベンジルジメチルアンモニウムブロミド、ベンザルコニウムクロリド、セチルピリジニウムブロミド、Ｃ12、Ｃ15、Ｃ17トリメチルアンモニウムブロミド、四級化ポリオキシエチルアルキルアミン類のハロゲン化物塩、ドデシルベンジルトリエチルアンモニウムクロリド、アルカリルケミカル社（Alkaril Chemical Company）から市販されているＭＩＲＡＰＯＬ（商標）及びＡＬＫＡＱＵＡＴ（商標）、花王薬品株式会社から市販されているＳＡＮＩＺＯＬ（商標）（ベンザルコニウムクロリド）などや、それらの混合物が含まれる。カチオン界面活性剤は、種々の有効量、例えば、反応混合物の約０．０１〜約５重量％で用いられる。ラテックスの調製に用いられるアニオン界面活性剤に対するフロキュレーションに用いられるカチオン界面活性剤のモル比は、約０．５〜約４、好ましくは約０．５〜約２の範囲である。
【００４０】
例えば、凝集体のサイズ増大を阻止するため又は温度の上昇に伴なう凝集体のサイズを安定化させるために凝結時又は凝結前に凝集体懸濁液に添加することができる追加の界面活性剤の例は、アルドリッチ社から入手し得るドデシルベンゼンスルホン酸ナトリウム、ドデシルナフタレン硫酸ナトリウム、ベンゼンアルキル硫酸ジアルキル、ベンゼンアルキルスルホン酸ジアルキル、アビエチン酸、花王社から市販されているＮＥＯＧＥＮ  Ｒ（商標）、ＮＥＯＧＥＮ  ＳＣ（商標）などのアニオン界面活性剤から選択することができる。
【００４１】
追加の界面活性剤はさらに、ポリビニルアルコール、ポリアクリル酸、メタロース、メチルセルロース、エチルセルロース、プロピルセルロース、ヒドロキシエチルセルロース、カルボキシメチルセルロース、ポリオキシエチレンセチルエーテル、ポリオキシエチレンラウリルエーテル、ポリオキシエチレンオクチルエーテル、ポリオキシエチレンオクチルフェニルエーテル、ポリオキシエチレンオレイルエーテル、ポリオキシエチレンソルビタンモノラウレート、ポリオキシエチレンステアリルエーテル、ポリオキシエチレンノニルフェニルエーテル、ジアルキルフェノキシポリ（エチレンオキシ）エタノールなどの非イオン界面活性剤からも選択することができ、ローヌプーラン社から、ＩＧＥＰＡＬ  ＣＡ−２１０（商標）、ＩＧＥＰＡＬ  ＣＡ−５２０（商標）、ＩＧＥＰＡＬ  ＣＡ−７２０（商標）、ＩＧＥＰＡＬ  ＣＯ−８９０（商標）、ＩＧＥＰＡＬ  ＣＯ−７２０（商標）、ＩＧＥＰＡＬ  ＣＯ−２９０（商標）、ＩＧＥＰＡＬ  ＣＡ−２１０（商標）、ＡＮＴＡＲＯＸ  ８９０（商標）及びＡＮＴＡＲＯＸ  ８９７（商標）として市販されている。凝集体サイズの安定化剤として一般に用いられているアニオン界面活性剤又は非イオン界面活性剤の有効量は、例えば、反応混合物の約０．０１〜約１０重量％、好ましくは約０．１〜約５重量％である。
【００４２】
トナー組成物に主としてその粉末流動性を改良するために添加することができる表面添加剤には、例えば、金属塩、脂肪酸の金属塩、コロイド状シリカ、金属酸化物（例えば、酸化チタン、酸化スズ）、他の公知流動添加剤、それらの混合物などが含まれる。これらの添加物は、通常、例えば約０．１〜約２重量％の量で存在する（米国特許第３，５９０，０００号、同第３，７２０，６１７号、同第３，６５５，３７４号及び同第３，９８３，０４５号参照）。好ましい添加剤としては、ステアリン酸亜鉛及びデグッサ（Degussa ）社から市販されているＡＥＲＯＳＩＬ  Ｒ９７２（登録商標）があり、それぞれ０．１〜２重量％の量で存在する。これらの添加剤は、例えば、凝集時に添加してもよいし、形成されたトナー生成物中に混合してもよい。
【００４３】
本発明の方法によって得られたトナーを、スチール、フェライトなどの被覆キャリヤを含めた公知のキャリヤ粒子（米国特許第４，９３７，１６６号及び同第４，９３５，３２６号参照）と例えば約２〜約８％のトナー濃度で混合して現像剤組成物を調製することができる。
【００４４】
本発明のトナーを用いた画像形成法も考えられる（例えば、本明細書で上述した多くの特許及び米国特許第４，２６５，９９０号参照）。
【００４５】
【実施例】
実施例Ｉ
脱イオン水８，０３０ｇ中のＮＥＯＧＥＮ  Ｒ（商標）アニオン界面活性剤１３５．４ｇ及びＡＮＴＡＲＯＸ  ＣＡ−８９７（商標）非イオン界面活性剤６４．７ｇの界面活性剤溶液を漏斗を用いて５ガロン入りの反応器に入れた。この界面活性剤溶液に、脱イオン水１ｋｇ中の過硫酸アンモニウム開始剤６０．２ｇの溶液を加えた。反応器のジャケットを２５℃の温度に維持するようにセットした。これとは別個に、四臭化炭素６０．２ｇ、アクリル酸１２０．４ｇ、及びドデカンチオール１２０．４ｇからなる混合物を、スチレン４，９３６ｇとアクリル酸ｎ−ブチル１，０４８ｇからなるモノマー混合物に加えた。次いで、得られた混合物を，反応系中をパージする連続窒素流によって窒素雰囲気下に維持した５ガロン入りの反応器に入れた。反応器の攪拌装置を始動させ、反応器内の温度が７０℃に達するまで窒素パージを維持し、この温度に達した時点で反応器を完全に密閉した。反応器の温度は以下の加熱プロフィールにプログラムした。２５℃で３０分間保ち、温度を毎分１℃の割合で２５℃から４５℃に上げ、毎分０．５℃の割合で４５℃から５３℃に上げ、毎分０．３℃の割合で５３℃から５５℃に上げ、毎分０．１℃の割合で５５℃から７０℃に上げた。次いで、混合物を４時間７０℃に維持した後、室温（約２５℃）に冷却し、プラスチックバケツ中に排出した。得られたラテックス生成物を、例えば低分子量物質を除去するために、３，０００ｒｐｍで２分間遠心分離した。得られたラテックスは以下の性質を示した。Ｍw ＝３０．５Ｋ（３０，５００）、Ｍn ＝４．９Ｋ、粒度＝２６０ナノメーター、Ｔｇ＝５４．９℃。
【００４６】
上記ラテックス２６０．０ｇと、４．０ｇのシアン顔料１５．３及び２．６ｇのカチオン界面活性剤  ＳＡＮＩＺＯＬ  Ｂ（商標）を含む水性シアン顔料分散液２２０．０ｇとを４００ｍｌの水に加え、ポリトロンを用いて高速せん断攪拌した。得られた混合物を２リットル入りの反応容器に移し、５０℃で１．０時間加熱した後、１６％ＮＥＯＧＥＮ  Ｒ（商標）水溶液３５ｍｌを加えた。次いで、混合物を９５℃に加熱し、３．５時間この温度に維持した後、室温に冷却、濾過した。機械的攪拌装置を用いてフィルターケークを水４リットルに再分散し、得られたトナースラリーに希ＫＯＨ水溶液を加えてｐＨを８．５とし、３０分間攪拌し、濾過した。フィルターケークを再度水４リットルに再分散し、３０分間攪拌し、濾過した。同様な方法で洗浄を２回繰り返した。
【００４７】
約５０ｇのドライトナー粒子を含む８５ｇのフィルターケークを５００ｍｌの水に分散させた。希ＫＯＨ水溶液を加えて混合物のｐＨを８．５に調整した後、０．３８ｇの硫酸亜鉛七水和物を加えた。得られた混合物を攪拌しながら５０℃に加熱した後、２０ｍｌの水中に０．６７ｇの３，５−ジ−ｔ−ブチルサリチル酸及び０．２ｇの８５％水酸化カリウムを含む溶液を加えた。次いで、反応混合物を５０℃で２時間攪拌し、濾過した。得られた（上記樹脂と顔料及びトナー表面に硫酸亜鉛と３，５−ジ−ｔ−ブチルサリチル酸との反応により得られた帯電強化物質とからなる）トナーは、体積平均直径６．８ミクロンの粒径と、コールターカウンターで測定して１．２１の粒径分布を示した。
【００４８】
以下の手順に従ってトナーの帯電評価を行った。１２０ｍｌ入りのガラスビン中で、調製したトナー１ｇを、８０重量％のポリ（メチルメタクリレート）に分散させた２０重量％のＶＵＬＣＡＮカーボンブラックの混合物でコーティングした６５ミクロンのスチールコア粒子からなるキャリヤ粒子２４ｇに加えた。このキャリヤコーティングの重量は１％であった。約５〜１０ｇのトナーとキャリヤとからなる試料を２０％又は８０％相対湿度下に約１８時間環境チャンバ中で保持した。次いで、ガラスビンを密閉し、その内容物を３０分間ロールミルで粉砕して混合し、安定な摩擦帯電電荷を得た。標準的なファラデー箱摩擦電気放出装置（Faraday Cage tribo blow-off apparatus ）を用いてトナーの電荷を測定した。この実施例のトナーの場合、２０％及び８０％相対湿度下の摩擦帯電値は、それぞれ１グラム当たり−６３．６及び−１８．４マイクロクーロン（μＣ／ｇ）であった。
【００４９】
実施例II
実施例Ｉの手順に従ってシアントナーを調製した。但し、このトナーは、０．１３ｇの硫酸亜鉛七水和物、０．２２ｇの３，５−ジ−ｔ−ブチルサリチル酸、及び０．１５ｇの８５％水酸化カリウムで処理した。樹脂、顔料、及びトナー表面に硫酸亜鉛と３，５−ジ−ｔ−ブチルサリチル酸との反応により得られた帯電強化物質を含むトナーは、体積平均直径が７．２ミクロンの粒径と、コールターカウンターで測定して１．１８の粒径分布を示した。実施例Ｉの手順に従ってこのトナーの摩擦帯電値を評価すると、２０％及び８０％相対湿度でそれぞれ−６０．８μＣ／ｇ及び−１９．８μＣ／ｇであった。
【００５０】
実施例III 
実施例Ｉの手順に従ってシアントナーを調製した。但し、このトナーは、０．０６５ｇの硫酸亜鉛七水和物、０．１１ｇの３，５−ジ−ｔ−ブチルサリチル酸及び０．１ｇの８５％水酸化カリウムで処理した。樹脂、顔料、及びトナー表面に硫酸亜鉛と３，５−ジ−ｔ−ブチルサリチル酸との反応により得られた帯電強化物質を含むトナーは、体積平均直径が６．９ミクロンの粒径と、コールターカウンターで測定して１．１８の粒径分布とを示した。実施例Ｉの手順に従ってこのトナーの摩擦帯電値を評価すると、２０％及び８０％相対湿度でそれぞれ−５６．３μＣ／ｇ及び−１５．６μＣ／ｇであった。
【００５１】
比較実施例Ａ
実施例Ｉの手順に従って比較トナーを調製した。但し、このトナーは硫酸亜鉛及び３，５−ジ−ｔ−ブチルサリチル酸とは反応させなかった。このトナーは、体積平均直径が７．０ミクロンの粒径と、１．２１の粒径分布とを示した。実施例Ｉの手順に従ってこのトナーを評価すると、２０％及び８０％相対湿度でそれぞれ−２５．６μＣ／ｇ及び−７．９μＣ／ｇの摩擦帯電値、すなわち実施例Ｉ、II、III のトナーより著しく低い帯電レベルが示された。
【００５２】
実施例IV
実施例Ｉで調製したラテックスエマルジョン２６０．０ｇと、ＲＥＧＡＬ  ３３０（登録商標）カーボンブラック６．７ｇ及びカチオン界面活性剤ＳＡＮＩＺＯＬ  Ｂ（商標）２．６ｇを含む水性カーボンブラック分散液２２０．０ｇとを同時に４００ｍｌの水に加え、ポリトロンを用いて高速せん断攪拌した。混合物を２リットル入りの反応容器に移し、５０℃の温度で１．５時間加熱した後、１６％ＮＥＯＧＥＮＮ  Ｒ（商標）水溶液３５ｍｌを加えた。次いで、混合物を９３℃に加熱し、4 時間この温度に維持した後、室温に冷却し、濾過した。機械的攪拌装置を用いてフィルターケークを水４リットルに再分散し、得られたトナースラリーに希ＫＯＨ水溶液を加えてｐＨを８．５とし、３０分間攪拌して、濾過した。フィルターケークを再度水４リットルに再分散し、３０分間攪拌し、濾過した。同じ方法で洗浄を２回繰り返した。
【００５３】
約５０ｇのドライトナー粒子を含むフィルターケーク８５ｇを水５００ｍｌに分散させた。希ＫＯＨ水溶液を加えて混合物のｐＨを８．５に調整した後、０．１３ｇの硫酸亜鉛七水和物を加えた。得られた混合物を攪拌下に５０℃に加熱した後、２０ｍｌの水中に０．２３ｇの３，５−ジ−ｔ−ブチルサリチル酸及び０．１５ｇの８５％水酸化カリウムを含む溶液を加えた。次いで、反応混合物を５０℃で２時間攪拌し、濾過した。得られた（樹脂、顔料、及びトナー表面に硫酸亜鉛と３，５−ジ−ｔ−ブチルサリチル酸との反応によりえられた帯電強化物質からなる）トナーは、体積平均直径が７．１ミクロンの粒径と、コールターカウンターで測定して１．１９の粒径分布とを示した。実施例Ｉの手順に従ってトナーの摩擦値を評価すると、２０％及び８０％相対湿度でそれぞれ−４５．３μＣ／ｇ及び−１６．１μＣ／ｇであった。
【００５４】
比較実施例Ｂ
実施例III の手順に従って比較黒色トナーを調製した。但し、このトナーは亜鉛イオン及び３，５−ジ−ｔ−ブチルサリチル酸とは反応させなかった。このトナーは、体積平均直径が７．０ミクロンの粒径と、１．２０のＧＳＤとを示した。実施例Ｉの手順に従ってこのトナーを評価すると、２０％及び８０％相対湿度でそれぞれ−１０．３μＣ／ｇ及び−４．２μＣ／ｇの摩擦帯電値、すなわち実施例IVのトナーより著しく低い帯電レベルが示された。
【００５５】
実施例Ｖ
実施例Ｉで調製したラテックスエマルジョン２６０．０ｇと、９．３ｇのＰｉｇｍｅｎｔ  Ｙｅｌｌｏｗ  １７及び２．６ｇのカチオン界面活性剤ＳＡＮＩＺＯＬ  Ｂ（商標）を含む水性黄色顔料分散液２２０．０ｇとを同時に４００リットルの水に加え、ポリトロンを用いて高速せん断攪拌した。混合物を２リットル入りの反応容器に移し、５０℃の温度で１．５時間加熱した後、１６％ＮＥＯＧＥＮ  Ｒ（商標）水溶液４５ｍｌを加えた。次いで、得られた混合物を９５℃に加熱し、4 時間該温度に維持した後、室温に冷却し、濾過した。機械的攪拌装置を用いてフィルターケークを水４リットルに再分散し、得られたトナースラリーに希ＫＯＨ水溶液を加えてｐＨを８．５とし、３０分間攪拌し、濾過した。フィルターケークを再度水４リットルに再分散し、３０分間攪拌し、濾過した。同じ方法で洗浄を２回繰り返した。
【００５６】
５０ｇのドライトナー粒子を含むフィルターケーク８５ｇを５００ｍｌの水に分散した。希ＫＯＨ水溶液を加えて混合物のｐＨを８．５に調整した後、０．１３ｇの硫酸亜鉛七水和物を加えた。得られた混合物を攪拌しながら５０℃に加熱した後、２０ｍｌの水中に０．２３ｇの３，５−ジ−ｔ−ブチルサリチル酸及び０．１５ｇの８５％水酸化カリウムを含む溶液を加えた。次いで、反応混合物を５０℃で２時間攪拌し、濾過した。得られた（樹脂、顔料、及びトナー表面に硫酸亜鉛と３，５−ジ−ｔ−ブチルサリチル酸との反応により得られた帯電強化物質を含む）トナーは、体積平均直径が６．８ミクロンの粒径と、コールターカウンターで測定して１．１８の粒径分布とを示した。実施例Ｉの手順に従ってトナーの摩擦帯電値を評価すると、２０％及び８０％相対湿度でそれぞれ−５２．８μＣ／ｇ及び−１７．６μＣ／ｇであった。
【００５７】
比較実施例Ｃ
実施例IVの手順に従って比較黄色トナーを調製した。但し、このトナーは硫酸亜鉛及び３，５−ジ−ｔ−ブチルサリチル酸とは反応させなかった。このトナーは、体積平均直径が６．７ミクロンの粒径と、１．１９の粒径分布とを示した。実施例Ｉの手順に従ってこのトナーを評価すると、２０％及び８０％相対湿度でそれぞれ−１３．６μＣ／ｇ及び−４．４μＣ／ｇの摩擦帯電値、すなわち実施例Ｖのトナーより著しく低い帯電レベルが示された。
【００５８】
実施例VI
実施例Ｉで調製したラテックスエマルジョン２６０．０ｇと、５．５ｇのＰｉｇｍｅｎｔ  Ｒｅｄ  ８１．３及び２．６ｇのカチオン界面活性剤ＳＡＮＩＺＯＬ  Ｂ（商標）を含む水性マゼンタ顔料分散液２２０．０ｇとを同時に４００リットルの水に加え、ポリトロンを用いて高速せん断攪拌した。混合物を２リットル入りの反応容器に移し、５０℃の温度で１．５時間加熱した後、１６％ＮＥＯＧＥＮ  Ｒ（商標）水溶液３５ｍｌを加えた。次いで、得られた混合物を９５℃に加熱し、４時間その温度に維持した後、室温に冷却し、濾過した。機械的攪拌装置を用いてフィルターケークを水４リットルに再分散し、得られたトナースラリーに希ＫＯＨ水溶液を加えてｐＨを８．５とし、３０分間攪拌し、濾過した。フィルターケークを再度水４リットルに再分散し、３０分間攪拌し、濾過した。同じ方法で洗浄を２回繰り返した。
【００５９】
５０ｇのドライトナー粒子を含むフィルターケーク８５ｇを水５００ｍｌに分散した。希ＫＯＨ水溶液を加えて混合物のｐＨを８．５に調整した後、０．１３ｇの硫酸亜鉛七水和物を加えた。得られた混合物を攪拌しながら５０℃に加熱した後、２０ｍｌの水中に０．２３ｇの３，５−ジ−ｔ−ブチルサリチル酸及び０．１５ｇの８５％水酸化カリウムを含む溶液を加えた。次いで、反応混合物を５０℃で２時間攪拌し、濾過した。得られた（樹脂、顔料、及びトナー表面に硫酸亜鉛と３，５−ジ−ｔ−ブチルサリチル酸との反応により得られた帯電強化物質からなる）トナーは、体積平均直径が６．９ミクロンの粒径と、コールターカウンターで測定して１．２１の粒径分布とを示した。実施例Ｉの手順に従ってトナーの摩擦帯電値を評価すると、２０％及び８０％相対湿度でそれぞれ−４２．４μＣ／ｇ及び−１３．７μＣ／ｇであった。
【００６０】
比較実施例Ｄ
実施例VIの手順に従って比較マゼンタトナーを調製した。但し、このトナーは硫酸亜鉛及び３，５−ジ−ｔ−ブチルサリチル酸とは反応させなかった。このトナーは、体積平均直径が７．０ミクロンの粒径と、１．２１の粒径分布とを示した。実施例Ｉの手順に従ってトナーを評価すると、２０％及び８０％相対湿度でそれぞれ−８．２μＣ／ｇ及び−４．５μＣ／ｇの摩擦帯電値、すなわち実施例VIのトナーより低い電荷レベルが示された。
【００６１】
実施例VII 
実施例Ｉの手順に従ってシアントナーを調製した。但し、凝結後の反応混合物由来のフィルターケークは４リットルの代わりに１リットルの水に再分散した。得られたトナー懸濁液にＫＯＨ水溶液を加えてｐＨを８．５とし、０．２６ｇの硫酸亜鉛七水和物、０．４４ｇの３，５−ジ−ｔ−ブチルサリチル酸及び０．３０ｇの８５％水酸化カリウムで処理し、その後の洗浄は行わなかった。処理された（樹脂、顔料、及びトナー表面に硫酸亜鉛と３，５−ジ−ｔ−ブチルサリチル酸との反応により得られた帯電強化物質からなる）トナーは、体積平均直径が７．０ミクロンの粒径と、コールターカウンターで測定して１．１９の粒径分布とを示した。実施例Ｉの手順に従ってトナーの摩擦帯電値を評価すると、２０％及び８０％相対湿度でそれぞれ−４１μＣ／ｇ及び−１４．４μＣ／ｇであった。
【００６２】
比較実施例Ｅ
実施例VII の手順に従って比較トナーを調製した。但し、このトナーは、硫酸亜鉛及び３，５−ジ−ｔ−ブチルサリチル酸による処理は行わなかった。このトナーは、体積平均直径が６．９ミクロンの粒径と、１．２２の粒径分布とを示した。実施例Ｉの手順に従ってこのトナーを評価すると、２０％及び８０％相対湿度でそれぞれ−１０．３μＣ／ｄ及び−６．２μＣ／ｄの摩擦帯電値、すなわち実施例VII のトナーより著しく低い帯電レベルが示された。